TABLEAU XXXIX Effet de l'agent de compatibilité sur la résistance à la traction (MPa) Concentration de l'agent de compatibilité Polymère 0 % pr 5 % pr 15 % pr PMMA 65,44 64,79 61,27 SAN 71191 62,74 55,39 EVOH 68t78 66,21 53,78 PA66 64182 64168 56160 PET 58,26 59,33 59,72 PVC 45,25 44,97 45,22 PC 62,63 63,05 63,70 HDPE 22,59 22,66 24,14 PP 33,02 34,03 33,95 EP 4,79 5,50 5,84 LLDPE 10,91 11,80 12,99 EVA 8,64 8,67 8,17 TABLEAU XL Résistance à la traction (MPa) de mélanges de polyoléfines et de polymères polaires Polymère polaire 30% Polymère polaire 55% Polmère polaire 80% Polymère polaire 0 % pr 5 % pr 15 % pr 0 % pr 5 % pr 15 % pr 0 % pr 5 % pr 15 % pr ---------------------- HDPE -------------------- * PMMA 25,26 27,00 30,26 31,42 38,30 39,54 50,78 53,77 55,55 * SAN 25,77 28,09 30,57 34,71 41,51 38,33 51,88 55,08 51,23 * EVOH 26,57 27,80 27,74 33,18 38,00 39,58 49,24 51,32 50,79 PA66 26,94 28,85 29,72 38,34 38,11 38,33 61,22 65,62 69,23 PET 25,97 28,61 30,98 37,70 37,93 40,09 50,23 51,72 50,91 PVC 20,89 22,92 24,86 19,91 23,67 27,34 26,18 30,72 34,87 PC 25,66 28,80 30,93 31,11 35,20 38,53 55,61 50,41 51,92 ----------------------- PP -------------------- * PMMA 34,02 35.37 37,81 40,23 43,45 45,84 46,40 53,70 56,6 * SAN 33,67 38,76 41,05 37,67 47,65 46,08 41,11 54,12 51,81 * EVOH 32,85 37,40 38,56 35,01 44,65 45,60 42,73 53,38 52,57 PA66 32,06 40,29 40,38 42,72 52,17 51,10 64,71 67,84 66,15 PET 32,93 33,80 35,15 39,47 43,81 43,64 37,67 53,12 54,04 PVC 36,32 37,68 39,35 35,28 37,87 40,79 30,88 40,00 42,56 PC 33,82 36,68 39,09 36,69 40,13 44,64 42,38 46,24 51,64 TABLEAU XL (suite) Résistance à la traction (MPa) de mélanges de poluoléfines et de polymères polaires Polymère polaire 30% Polymère polaire 55% Polymère polaire 80% Polymère polaire 0 % pr 5 % pr 15 % pr 0 % pr 5 % pr 15 % pr 0 % pr 5 % pr 15 % pr ----------------------- EP ---------------------- PMMA 8,20 10,87 12,51 19,99 24,17 27,81 42,47 44,59 46,93 SAN 8,10 12,53 14,11 22,14 28,82 28,15 45,92 50,68 44,58 EVOH 12,19 12,04 11,69 24,92 24,66 23,17 41,29 42,39 42,70 PA66 13,04 13,04 12,36 27,62 27,98 26,33 40,87 48,77 43,48 PET 7,94 8,40 11,13 20,22 20,43 22,27 33,72 37,00 38,87 PVC 6,17 9,05 12,88 12,93 18,28 19,22 25,50 28,41 30,60 PC 10,31 12,05 13,66 23,10 24,34 25,60 40,18 41,79 42,76 --------------------- LLDPE -------------------- PMMA 15,23 18,63 20,90 24,88 30,68 32,84 48,95 55,36 54,14 SAN 15,78 21,08 22,57 26,50 35,76 36,71 47,52 56,92 48,84 EVOH 16,83 17,26 18,26 30,02 31,74 31,87 51,83 50,71 52,29 PA66 17,93 17,99 19,98 29,67 28,49 25,23 64,65 67,55 67,26 PET 15,33 18,09 20,35 25,53 28,23 30,78 45,02 46,16 42,87 PVC 14,72 14,12 15,73 12,45 18,09 20,50 25,99 30,54 33,69 PC 13,64 19,20 18,48 19,2 27,83 30,46 38,45 40,59 38,86 TABLEAU XL (suite) Résistance à la traction (MPa) de mélanges de polyoléfines et de polymères polaires Polymère polaire 30% Polymère polaire 55% Polymère polaire 80% Polymère polaire 0 % pr 5 % pr 15 % pr 0 % pr 5 % pr 15 % pr 0 % pr 5 % pr 15 % pr ---------------------- EVA ---------------------- PMMA 10,57 11,28 14,38 23,06 21,10 28,31 45,99 47,02 50,87 SAN 12,40 13,62 15,22 27,97 27,29 28,35 48,94 52,01 46,14 EVOH 13,13 13,97 16,59 32,41 28,65 35,43 50,97 50,28 48,81 PA66 14,15 13,54 14,42 27,36 24,59 26,92 40,75 38,35 31,60 PET 14,55 14,35 12,31 21,22 23,90 26,45 43,20 43,91 48,44 PVC 7,69 8,28 10,25 13,40 14,29 18,17 19.22 23,76 28,12 PC 14,05 14,54 13,52 19,78 21,79 24,85 39,26 40,55 41,46 * Les taux de polymère polaire sont de 20, 45 et 70 % au lieu de 30, 55 et 80 % TABLEAU XLI Effet de l'agent de compatibilité sur la résistance à la traction de mélanges de polyoléfines et de polymères polaires Accroissement de la résistance à la traction (MPa)dù à l'agent de compatibilité Polymère polaire 30% Polymère polaire 55% Polymère polaire 80 % Polymère polaire 5 % pr 15 % pr 5 % pr 15 % pr 5 % pr 15 % pr ------------------------ HDPE ---------------------- PMMA 1,74 5,01 7,38 7,38 8,12 2,99 4,77 SAN 2,32 4,80 6,80 3,63 3,21 -0,64 *EVOH 0,23 1,17 4,81 6,39 2,08 1,54 PA66 1,90 2,77 -0,23 -0,01 4,40 8,00 PET 2,65 5,01 0,23 2,39 1,48 0,68 PVC 2,03 3,97 3,76 7,43 4,54 8,69 PC 3,14 5,27 4,10 7,42 -5,20 -3,09 ------------------------ PP --------------------- *PMMA 1,35 3,79 3,22 5,61 7,29 10,22 SAN 5,09 7,38 9,98 8,41 13,02 10,70 *EVOH 4,56 5,72 9,64 10,59 10,65 9,83 PA66 8,23 8,32 9,45 8,38 3,13 1,44 PET 0,86 2,22 4,34 4,17 15,44 16,37 PVC 1,36 3,03 2,59 5,51 9,11 11,68 PC 2,86 5,27 3,43 7,94 3,85 9,26 TABLEAU XLI (suite) Accroissement de la résistance à la traction (MPa) dù à l'agent de compatibilité Polymère polaire 30% Polymère polaire 55% Polymère polaire 80 % Polymère polaire 5 % pr 15 % pr 5 % pr 15 % pr 5 % pr 15 % pr ------------------------ EP ------------------------ PMMA 2,65 4,30 4,18 7,82 2,12 4,46 SAN 4,43 6,01 6,68 6,01 4,76 -1,34 EVOH -0,15 -0,50 -0,27 -1,75 1,10 1,41 PA66 0,10 -0,68 0,36 -1,29 7,90 2,61 PET 0,46 3,19 0,21 2,05 3,29 5,16 PVC 2,86 6,71 5,35 6,29 2,91 5,10 PC 1,74 3,35 1,24 2,50 1,61 2,59 ----------------------- LLDPE ---------------------- PMMA 3,40 5,67 5,80 7,96 6,42 5,19 SAN 5,31 6,80 9,26 10,21 9,40 1,32 EVOH 0,43 1,43 1,72 1,85 -1,12 0,45 PA66 0,06 2,05 -1,19 -4,44 2,90 2,61 PET 2,76 5,01 2,70 5,25 1,14 -2,14 PVC -0,59 1,01 5,64 8,05 4,56 7,70 PC 5,56 4,85 8,61 11,24 2,14 0,41 TABLEAU XLI (suite) Accroissement de la résistance à la traction (MPa) dû à l'agent de compatibilité Polymère polaire 30% Polymère polaire 55% Polymère polaire 80 % Polymère polaire 5 % pr 15 % pr 5 % pr 15 % pr 5 % pr 15 % pr ----------------------- EVA ---------------------- PMMA 0,71 3,81 -1,95 5,25 1,03 4,87 SAN 1,22 2,81 -0,68 1,38 3,07 -2,80 EVOH 0,83 3,45 -3,75 3,02 -0,68 -2,16 PA66 -0,61 0,27 -2,77 -0,44 -2,40 -9,15 PET -0,20 -2,25 2,68 5,23 0,70 5,24 PVC 0,59 2,56 0,89 4,76 4,54 8,89 PC 0,49 -0,53 2,01 5.07 1,30 2,20 *Les taux de polymère polaire sont de 20, 45 et 70 % au lieu de 30, 55 et 80 % TABLEAU XLII Effet d'obtention de la compatibilité HDPE PP EP LLPDE EVA SAN +++ +++ + +++ ++ EVOH ++ +++; 0 0 PA66 ++ +++: + + o PET + ++1 +, ++ PVC +++ +++ +++ +++ ++ PC ++ +++1 + ++ +++ - La compatibilité est obtenue pour les trois rapports polyoléfine/polymère polaire (pas nécessairement à tous les taux d'agent de compatibilité) ++ - La compatibilité est obtenue pour deux des trois rapports polyoléfine/polymère polaire + - La compatibilité est obtenue pour un des deux rapports polyoléfine/polymère polaire 0 - On n'observe pas de compatibilité pour l'un quelconque des rapports polyoléfine/polymère polaire à aucun taux d'agent de compatibilité (1) - Une indication complémentaire de l'obtention de la compatibilité par une diminution de la taille des domaines de 10-80 %.